КОМПОЗИЦИЯ ДЛЯ РАСТВОРЕНИЯ/УДАЛЕНИЯ КОРРОЗИОННЫХ ОТЛОЖЕНИЙ
COMPOSITION FOR DISSOLUTION / REMOVAL OF CORROSIVE DEPOSITS

Изобретение относится к химическим реагентам, используемым для растворения отложений нерастворимых в воде оксидов и гидроксидов железа, так называемой ржавчины, образовавшейся на твердых поверхностях различных материалов, включая металлические, керамические, каменные, кирпичные, бетонные и подобные материалы.
Из WO 2004111141 А1, опубл. 17.05.2004, известна композиция, препятствующая коррозионным отложениям, содержащая модифицированный полиалкиленгликоль, а также соли первичных и вторичных аминов.
Из RU 2315799 С2, опубл. 27.01.2008, известен способ снижения уровня сульфида железа в трубах, и, таким образом, устранение образования коррозии, где контактирование внутренней поверхности трубы с первой композицией, полученной путем смешивания, по крайней мере, одного соединения формулы (I)
с, по крайней мере, одним амином, выбранным из группы, включающей алкиламины, диалкиламины, алкилендиамины, циклоалкиламины или с их конъюгатами с кислотами, в присутствии водного растворителя, где X означает анион с валентностью п, который выбирают из группы, включающей бромид, иодид, низшие алкилкарбоксилаты, бисульфит, бисульфат, гидрокарбилсульфонат, дигидрогенфосфат, нитрат, гексафторфосфат, сульфит, моногидрогенфосфат и фосфат, при этом контактировании получают вторую композицию, которую затем удаляют из трубы.
Наиболее близким аналогом, выбранным за прототип, предложено изобретение RU 2627377 С1, 08.08.2017, которое описывает композицию для растворения коррозионных отложений, содержащая соляную кислоту, гексаметилентетрамин, неионогенное поверхностно-активное вещество (ПАВ) и водный разбавитель, которая дополнительно содержит изопропиловый спирт и олеиновую кислоту при следующем соотношении компонентов, мас. %: соляная кислота 20,0-35,0 гексаметилентетрамин 3,0-8,0 ПАВ 0,5-4,0 изопропиловый спирт 5,0-10,0 олеиновая кислота 0,5-2,0 водный разбавитель остальное.
Недостатком известных составов предшествующего уровня техники, описывающих композиции для удаления коррозионных отложений, является сложность и дороговизна композиций, проявляющие не всегда эффективные свойства для растворения коррозионных отложений.
Задачей настоящего изобретения является создание высокоэффективной композиции, обладающей повышенной скоростью растворения коррозионных отложений и имеющей пониженный расход при ее использовании для обработки твердой поверхности.
Поставленная задача решается описываемой композицией для растворения коррозионных отложений, выполненной в виде жидкости или геля и содержащей соляную кислоту, ингибитор кислоты, неионогенное поверхностно-активное вещество (ПАВ) и водный разбавитель, которая характеризуется следующим соотношением компонентов, мас. %:
соляная кислота
15,0-45,0
кислотный ингибитор
5,0-20,0
ПАВ
0,5-4,0
вода
все остальное
и
соляная кислота
15,0-45,0
кислотный ингибитор
5,0-20,0
ПАВ
0,5-4,0
водный разбавитель, включающий воду и загуститель
все остальное
Предпочтительно в качестве ПАВ композиция содержит смесь изоалкильных эфиров полиэтиленгликоля с количеством повторяющихся звеньев [СН2-СН2-O] от 5 до 25, таких, как изопропиловый эфир полиэтиленгликоля, изобутиловый эфир полиэтиленгликоля, изопентиловый эфир полиэтиленгликоля. Также в качестве ПАВ композиция может содержать, например, тридециловый эфир полиоксиэтилена (тридециловый эфир полиэтиленгликоля) с количеством повторяющихся звеньев [СН2-СН2-O] - 18.
В качестве ингибитора кислоты композиция содержит вещество, выбранное из триэтаноламина, диметилэтаноламина, триэтиламина, диэтилэтаноламина, диизопропилэтиламина и диизопропилэтаноламина.
В качестве водного разбавителя композиция содержит воду или смесь воды с загустителем.
В качестве загустителя композиция содержит вещество, выбранное из крахмала, кавелоса, оксиэтилцеллюлозы, талового амина, при этом массовое отношение воды к загустителю составляет от 5,0 до 20,0 мас. %.
Согласно изобретению композиция может быть выполнена в виде жидкости или геля.
Композицию получают путем смешения заявленных компонентов в следующем порядке - отдельно смешивают водный разбавитель и соляную кислоту с концентрацией 36-38% (раствор 1), а так же отдельно смешивают ПАВ и кислотный ингибитор (раствор 2). Перемешивание осуществляют в течение 5-10 минут при комнатной температуре, затем смешивают между собой раствор 1 и раствор 2 в течение 10-15 минут. Если же композиция требует наличия загустителя, то его добавляют в последнюю очередь. Далее смесь фасуют в стеклянную или пластмассовую тару.
Ниже приведены конкретные примеры составов композиции, которые были опробованы нами для очистки от ржавчины металлических, керамических и бетонных поверхностей.
Примеры получения композиции в виде жидкости (количества указаны в мас. %):
1. Кислота соляная (38%), триэтаноламин (15%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), вода (45%).
2. Кислота соляная (30%), триэтаноламин (10%), смесь изоалкильных эфиров полиэтиленгликоля с количеством повторяющихся звеньев [СН2-СН2-O] - 5-25 - изопропилового эфира полиэтилен гликоля и изопентилового эфира полиэтиленгликоля (1%), вода (59%).
3. Кислота соляная (35%), триэтаноламин (15%), смесь изоалкильных эфиров полиэтиленгликоля с количеством повторяющихся звеньев [СН2-СН2-O] - 5-25 - изобутилового эфира полиэтилен гликоля и изопентилового эфира полиэтиленгликоля (2%), вода (48%).
4. Кислота соляная (30%), диметилэтаноламин (10%), смесь изоалкильных эфиров полиэтиленгликоля с количеством повторяющихся звеньев [СН2-СН2-O] - 5-25 - изопропилового эфира полиэтилен гликоля и изопентилового эфира полиэтиленгликоля (2%), вода (58%).
5. Кислота соляная (15%), диметилэтаноламин (25%), смесь изоалкильных эфиров полиэтиленгликоля с количеством повторяющихся звеньев [СН2-СН2-O] - 5-25 - изобутилового эфира полиэтилен гликоля и изопентилового эфира полиэтиленгликоля (2%), вода (58%).
6. Кислота соляная (35%), диизопропилэтиламин (15%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), вода (48%).
7. Кислота соляная (45%), диизопропилэтиламин (15%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), вода (38%).
8. Кислота соляная (35%), диизопропилэтиламин (15%), тридециловый эфир полиоксиэтилена (тридециловый эфир полиэтиленгликоля) с количеством повторяющихся звеньев [СН2-СН2-O] - 18 (2%), вода (48%).
Примеры получения композиции в виде геля (количества указаны в мас. %):
1. Кислота соляная (30%), триэтаноламин (12%), смесь изоалкильных эфиров полиэтиленгликоля с количеством повторяющихся звеньев [СН2-СН2-O] - 5-25 - изобутилового эфира полиэтилен гликоля и изопентилового эфира полиэтиленгликоля (2%), кавелос 300 (10%), вода (46%).
2. Кислота соляная (35%), диизопропилэтиламина (12%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), кавелос 300 (10%), вода (41%).
3. Кислота соляная (35%), диметилэтаноламина (12%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), крахмал (20%), вода (31%).
4. Кислота соляная (28%), триэтаноламин (10%), смесь изоалкильных эфиров полиэтиленгликоля с количеством повторяющихся звеньев [СН2-СН2-O] - 5-25 - изопропилового эфира полиэтилен гликоля и изопентилового эфира полиэтиленгликоля (2%), таловый амин (15%), вода (45%).
5. Кислота соляная (38%), триэтаноламин (18%), смесь изоалкильных эфиров полиэтиленгликоля с количеством повторяющихся звеньев [СН2-СН2-O] - 5-25 - изопропилового эфира полиэтилен гликоля и изопентилового эфира полиэтиленгликоля (1%), кавелос 300 (10%), вода (33%).
6. Кислота соляная (26%), триэтаноламин (14%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), кавелос 300 (7%), вода (51%).
7. Кислота соляная (26%), триэтаноламин (14%), смесь изоалкильных эфиров полиэтиленгликоля с количеством повторяющихся звеньев [СН2-СН2-O] - 5-25 - изопропилового эфира полиэтилен гликоля и изобутилового эфира полиэтиленгликоля (2%), оксиэтилцеллюлозы (7%), вода (51%).
8. Кислота соляная (28%), триэтаноламин (10%), тридециловый эфир полиоксиэтилена (тридециловый эфир полиэтиленгликоля) с количеством повторяющихся звеньев [СН2-СН2-O] - 18 (2%), таловый амин (15%), вода (45%).
2
2
Расход композиции и скорость растворения отложений: 1 литр состава способен эффективно обрабатывать от 6 м до 8 м поверхности. Время обработки гладкой поверхности заявленным составом составляет от 1 до 30 минут в зависимости от степени коррозийного слоя.
Наиболее эффективно использовать заявленную композицию для очистки металлических поверхностей от устойчивой ржавчины. Перед обработкой поверхности необходимо удалить грязь, рыхлую и пластовую ржавчину, возможно обезжирить.
Состав следует тщательно взболтать. Нанесение можно проводить валиком, кистью, шпателем, распылителем или смачиванием обрабатываемой поверхности. Обработку можно проводить при температуре от +5°С до +40°С. Допускается обрабатыватьвлажную поверхность. Толщина наносимого слоя в случае использования композиции в виде геля должна быть не меньше 2 мм. После обработки поверхность следует тщательно промыть водой до нейтральной реакции по универсальному индикатору (рН от 5,5 до 6,5) и тщательно протереть сухой ветошью.
Композиция не оказывает заметного воздействия на структуру металлов, толщину цинкового слоя при его наличии, а также не оказывает неблагоприятного влияния на качество металлической поверхности при ее последующей гальванизации.
Заявленная композиция нетоксична, взрыво- и пожаробезопасна.